FR 2522649 A1 19830909 FR 8203522 A 19820303 252-264 > La présente invention a pour objet un procédé de préparation de dérivés de polyphénols, les dérivés obtenus par ce procédé, leur utilisation pour la préparation de polymères et copolymères éventuellement réticulés, et les copolymères ainsi obtenus. De façon plus précise, elle concerne la préparation de dérivés de polyplénol cortant à chaque extrémité au moins deux fonctions réactives de nature différente, constituées respectivement par une fonction hydroxyle et par une fonction allylique. De tels dérivés présentent un grand intérêt pour la fabrication de polymères et de copolymères statistiques, séquences, greffés, réti- culés ou non, utilisables par exemple pour la réali- sation d'adhésifs, de plastiques renforcés ou de pièces devant résister à haute température. Selon l'invention, le procédé de prépara- tion d'un dérivé de Dolyphénol comportant au roins deux fonc- tions réactives de nature différente, à chacune de ses extrémités, se caractérise en ce qu'il con- siste à faire réagir un polyphénol avec l'allyloxy- 1 époxy-2,3 propane de formule: C CCH 2 -CH-CH 2O CH 2 CH = CH 2 en présence d'un catalyseur basique constitué soit par une amine tertiaire, soit par un hydroxyde alcalin. Grâce à la mise en oeuvre de cette réaction en présence d'un catalyseur constitué par une amine ou un hydroxyde alcalin, on peut obtenir rapidement et quantitativement une modification de la fonction phénol en une fonction double une fonction allyle et une fonction hydroxyle. B 7444-3 MDT J Selon un premier mode de mise en oeuvre de ce procédé, le polyphénol répond à la formule: S (OH)n R R( 6-n) dans laquelle R représente un atome d'hydrogène, un atome d'halogène, un radical alkyle en C 1 à C 5 ou un radical alcoxy en C 1 à C 5 et N est un nombre entier de 2 à 6. Selon un second mode de mise en oeuvre de ce procédé, le polyphénol répond à la formule: (OH) (OH) y (II) R( 5-m) dans laquelle R représente un atome d'hydrogène, un atome d'halogène, un radical alkyle en C 1 à C 5 ou un radical alcoxy en C 1 à C 5, Y 1 représente O, CO, SO 2, -CH- CH CH 2 o R 1 ou le groupe C - R 2 o R 1 et R 2 qui peuvent être identiques ou diffé- rents, représentent l'hydrogène, un atome d'halogène, un radical alkyle en C 1 à C 4, un radical alcoxy en C 1 à C 4, un radical cycloalkyle en C 3 à C 6 ou le groupe -CH-5 H 2, et m est un nombre entier de l à 5 Selon un troisième mode de mise en oeuvre du procédé de l'invention, le polyphénol répond à la formule: HO R OH c-.7 ry 20- HO X 4-A 2 X(}II) 1 2 Jn dans laquelle R 1 et R 2 qui peuvent être identiques ou différents, représentent l'hydrogène, un atome d'halogène, un radical alkyle en C 1 à C 4, un radical alcoxy en C 1 à C 4, un radical cycloalkyle en C 3 à C 6 ou le groupement -CH 2; Z représente une simple liaison ou le groupe Q 1 O-M-O (A) avec M représentant -CO ou o f (B) Y 2 représente une simple liaison, le radical Ri c (C) R ou le radical OH R 1 I O C-;et (D) \ \_/ 12 R n est un nombre entier supérieur ou égal à 1. De préférence, le polyphénol est du bis- phénol A ou un dérivé du bis-phénol A tel qu'une polysulfone c,w-diphénol ou un polycarbonate c,w-di- phénol. Selon un quatrième mode de mise en oeuvre du procédé de l'invention, le polyphénol est une résine phénol-formol de formule: @ OH 2 l CH 2 O (IV) dans laquelle N est un nombre entier supérieur ou égal à 1. Avantageusement, le polyphénol est choisi dans le groupe comprenant le bis-phénol A, le 1,1-bis ( 4-hydroxyphénylcyclohexane) (bis-phénol C), la 4,4 '-dihydroxybenzophénone, la 4,4 '-dihydroxydiphé- nylsulfone, le résorcinol, l'hydroquinone, le caté- chol et le phloroglucinol. A titre d'exemples d'amines tertiaires susceptibles d'être utilisées comme catalyseur dans le procédé de l'invention on peut citer la diméthyldodécylamine et la triéthanolamine. De préférence, on réalise la réaction en l'absence de solvant à une température suffisante pour obtenir la solubilité du polyphénol dans l'al- lyloxy-l époxy-2,3 propane et on opère à une tempé- rature supérieure à 80 C, généralement à une tempéra- ture de 120 C. Toutefois, on peut réaliser cette réaction en présence d'un solvant inerte tel que le chloroben- zène ou le diméthyl éther du diéthylène glycol (Diglyme). L'invention a également pour objet les nouveaux dérivés de polyphenol obtenus par le procédé de l'in- vention. Selon le premier mode, ces dérivés répondent à la formule: >n (V) R( 6-n) dans laquelle R représente un atome d'hydrogène, un atome d'halogène, un radical alkyle en C 1 à C 5 ou un radical alcoxy en C 1 à C 5, N représente un nombre entier de 2 à 6 et R' représente -CH 2-CH-CH 2-O-CH 2-CH=CH 2 1 OH. Selon le deuxième mode, ces dérivés répondent à la formule: (OR' Y (vi) A (O Rgm 1 (V) ( 5-m) R ( 5-m) dans laquelle R' représente -CH 2-CH-CH 2-O-CH 2-CH=CH 2, OH B 7444-3 MDT R représente un atome d'hydrogène, un atome d'halo- gène, un radical alkyle en C 1 à C 5 ou un radical alcoxy en C 1 à C 5; Yl représente O, CO, SO 2, -CH- CH-CH 0/ R 1 ou le groupe R 2 avec R et R 2 qui peuvent être identiques ou diffé- rents, représentant l'hydrogène, un atome d'halogène, un radical alkyle en C 1 à C 4, un radical alcoxy en C 1 à C 4, un radical cycloalkyle en C 3 à C 6 ou le groupement -CH-CH 2, O et m est un nombre de 1 à 5. Selon le troisième mode, ces dérivés répondent à la formule suivante: R'O X IZ 2 COR' 2 (Vii) K C-ZJY dans laquelle R' représente -CH 2-CH-CH 2-O-CH 2-CH=CH 2 OH R 1 et R qui peuvent être identiques ou différents, représentent un atome d'hydrogène, un atome d'halo- gène, un radical alkyle en C 1 à C 4, un radical alcoxy en Ca à C 4, un radical cycloalkyle en C 3 à C 6 ou le groupement -CH-CH; O B 7444-3 MDT Z représente une simple liaison ou le groupe O-M-O (A) avec M représentant CO ou il S@ (B) Y 2 représente une simple liaison, le radical R 1 R ou le radicalOR' Ri C; et (D) R et N est un nombre entier égal ou supérieur à 1. A titre d'exemples de tels dérivés on peut citer le dérivé répondant à la formule: CH 1 3 CH 2CH-CH 2-O-CH 2-CH-CH 2-O O (VIII) 2 21 2 \ bj) OH CH 3 O-CH 2-CH-CH 2-O-CH 2-CHCH 2 OH qui peut être préparé en faisant réagir le bis-phénol A de formule: CH OH OC O OH (lx) B 7444-3 MDT -2522649 avec l'allyloxy-l époxy-2,3 propane selon le procédé de l'invention, le dérivé répondant à la formule: c 2:c-c 2- -c 2-c|H-c H 2- CH q K 3 {i à X(X -O-CH 2-=CH-CH 2-O-CH 2-CH -CH 2 OH *ave: N étant un hombre entier égal ou supérieur à 1, qui peut être obtenu par réaction d'une poly- sulfone:,-diphénol de formule: C CH 1 3 C CH 3 -O-CH 2-CH-CH 2-O-CH 2-CH=CH 2 OH dans laquelle nest un nombre entier égal ou supérieur ou égal à 1, avec l'allyloxy-1 6 poxy-2,3 propane enà 1, qui prseut êtrne obamine tertinu par réactionou d'un hydroxyde alcalin; et sulfone driv r-diphénol deant la formule: CH O CH 2 =CH-CH 2-O-CH 2 C 2 CHH -O H O ' L o l H Iii IIO3 t' In Cr 3 -%H-CH 2-O-CH 2-CH=CH 2 2035C OH (XI) CH dans laquelle N est un nombre entier supérieur ou égal à 1, avec l'allyloxy-1 époxy-2,3 propane en présence d'une amine tertiaire ou d'un hydroxyde alcalin; et le dérivé répondant à la formule- CH j 3 CH=CH-CH -O-CH -CH-CH -O C - C 2 2 2 2 1 CH 3 XI O -C O C O -CH 2- 0 i CH 3 -CH-CH -O-CH -CH=CH 1 2 2 2 OH B 7444-3 MDT dans laquelle N est un nombre entier égal ou supé- rieur à 1, qui peut être obtenu en faisant réagir un polycarbonate a,Pdiphénol de formule: CH CH 3 C HO Q C C-O C OH (XIII) H 3 O H 3 dans laquelle N est un nombre entier égal ou supé- rieur à 1 avec l'allyloxy-l époxy-2,3 propane en présence d'un catalyseur constitué par une amine tertiaire ou un hydroxyde alcalin. Les polycarbonates de formule (XIII) utilisés comme produits de départ pour la synthèse de dérivés de polyphénol selon l'invention sont obtenus par réaction du bis-phénol A avec le CO C 12 par des procédés classiques De même, les polysulfones de formule (XI) utilisées comme produits de départ dans la synthèse des dérivés de polyphénol de l'invention peuvent être obtenus par réaction du bis-phénol A avec le dichlorodiphénylsulfone par des procédés classiques. Selon le quatrième mode de réalisation de l'invention, le dérivé de polyphénol répond à la formule suivante: OR' r OR' OR' X O OCH 2 $ H 2 (XIV) H 2 H 2 avec R' représentant CH 2 = CH CH 2 O CH 2 CH CH 2 - OH B 7444-3 MDT et N représentant un nombre entier supérieur ou égal à 1. Un tel dérivé peut être obtenu en faisant réagir un résol de formule: OH OH OH X OH X CH 2 X (IV) avec l'allyloxy-l époxy-2,3 propane en présence d'un catalyseur constitué par une amine tertiaire. Les résols de formule (VIII) utilisés comme produits de départ sont obtenus par réaction d'un phénol avec un formol à chaud en présence de catalyseur alcalin selon des procédés connus. Les dérivés de poly hénol de l'invention présentent un grand intérêt en raison de la présence simultanée de deux types différents de fonctions réactives à chaque extrémité de la chaîne macromoléculaire et éventuellement des groupements latéraux, c'est- à-dire d'une première fonction réactive constituée par le groupement allylique et d'une deuxième fonc- tion réactive constituée par le groupement hydroxyle secondaire. De tels dérivés peuvent ainsi être utilisés pour réaliser la synthèse de copolymères séquences et de matériaux réticulés par l'intermé- diaire de l'une ou l'autre de ces deux fonctions réactives. On rappelle que des copolymères séquences sont constitués d'enchaînements alternés de chaînons polymères de natures chimiques différentes A et B, les diverses structures possibles étant les suivantes: BAB, ABA, et (AB)n. Ainsi, avec ces structures on peut allier les propriétés de deux dérivés différents dans B 7444-3 MDT ill un seul et même matériau et alterner, par exemple, des séquences rigides avec des séquences à caractère élastomère Ceci peut être obtenu avec les dérivés de polyphénol de l'invention à partir de l'une ou l'autre des deux fonctions réactives présentes à chaque extrémité de la molécule et l'on peut ensuite utiliser la seconde fonction réactive qui n'a pas servi pour la fabrication du copolymère séquence pour d'autres réactions par exemple, pour des réactions de réticu- lation. En particulier, on peut utiliser la fonc- tion allylique pour effectuer une homopolymérisation ou une copolymérisation avec des groupements éthylè- niquement insaturés, en présence d'un catalyseur radicalaire ou ionique adéquat. Ainsi, on peut obtenir un réseau tridimen- sionnel et la réactivité du catalyseur peut être choisie de façon telle que la réaction se produise à température suffisamment élevée de telle sorte qu'au dessous de cette température, le polymère puisse être encore mis en oeuvre. On peut encore utiliser la fonction allyle pour effectuer des réactions d'addition avec d'autres fonctions par exemple avec les silanesi Si-H) ou thio 14 S-H) A titre d'exemple, l'utilisation de cette réaction est intéressante pour la préparation de copolymères séquences polysulfonespolysiloxanes BAB, ABA ou (AB)n, la séquence polysulfone A cons- tituant la phase rigide et la séquence polysiloxane B constituant la phase élastomère du copolymère. Dans ce cas,le dérivé B participant à la réaction de copolymérisation peut être un polysiloxane comportant à ses extrémités des fonc- tions silanes, par exemple le polydiméthylsiloxane alpha, omégadihydrogéno de formule: B 7444-3 MDT C 13 C 13 H-Si O Si H (XV) H-Sh 3 _n CH 3 avec N supérieur ou égal à 1. La réaction de polycondensation est la suivante: CH /V O CH 2 CH = CH 2 + H Si -AM- CH 3 _ O CH 2 CH 2 CH 2 Si l CH 3 n Cette réaction peut être effectuée facile- ment. De tels polymères séquences peuvent présen- ter une thermostabilité élevée et une viscosité relativement faible, et il est possible de régler cette viscosité en utilisant des dérivés de longueurs variées Lorsque les copolymères ont une faible viscosité, ceuxci peuvent être mis en oeuvre aisément, par exemple par injection. Selon l'invention, on peut utiliser les grouperoents hydroxyle des dérivés de polyphénol ou du copolymère séquence pour former par réaction par exemple avec des acides dicarboxyliques ou des dérivés de diacides dicarboxyliques tels que les anhydrides, un réseau tridimensionnel. On peut aussi faire réagir la fonction hydroxyle avec un polyisocyanate tel que le toluène diisocyanate (TDI), l'hexaméthylène diisocyanate (HMDI) et le diphénylméthane diisocyanate, selon le schéma réactionnel suivant: B 7444-3 MDT -EIEZk + a- OH H 3 k NCO NCO A C=O I O C=O C=O l OH H-N / C=O I OH D'autres caractéristiques et avantages de l'invention apparaitront mieux à la lecture des exemples suivants donnés bien entendu à titre illustratif et non limitatif. EXEMPLE 1 Cet exemple concerne la préparation de lbis allyloxy-3 hydroxy-2 propanoxy-4 phényle 3 2,2 propane, c'est-à-dire du dérivé de formule (VIII). B 7444-3 MDT P __I r, B -F, úIl t H 4 __ B On mélange dans un réacteur muni d'un système d'agitation et d'un système permettant un balayage d'azote, 228 g de bis-phénol A ( 1 mole) et 228 g d'allyloxy-l époxy-2,3 propane ( 2 moles). On chauffe ensuite le mélange réactionnel, la solu- bilisation du bis-phénol A dans l'allyloxy-l époxy- 2,3 propane apparaît vers 70 à 80 C, et on poursuit le chauffage jusqu'à 120 C On introduit alors g d'une amine tertiaire constituée par la N,N- diméthyldodécylamine et on maintient la température à 120 C pendant 2 h On obtient ainsi 466 g d'un produit visqueux jaunâtre mais transparent (rendement supérieur à 95 %), et l'on vérifie par dosage chimi- que, par chromatographie par perméation de gel, par résonance magnétique nucléaire et par spectro- métrie infrarouge que ce produit correspond bien à la formule VIII. EXEMPLE 2 En reprenant le même mode opératoire que dans l'exemple 1, on prépare différents dérivésen utilisant au lieu du bis-phénol A, le 1,1-bis ( 4-hydroxyphénylcyclohexane), la 4,4 '-dihy- droxybenzophénone, la 4,4 '-dihydroxydiphénylsulfone, le résorcinol, l'hydroquinone, le catéchol et le phloroglucinol, et l'on identifie par résonance magnétique nucléaire, spectrométrie infra-rouge et chromatographie par perméation de gel, les pro- duits obtenus qui correspondent bien aux produits de la réaction de chaque polyphénol avec l'allyloxy- 1 époxy-2,3 propane. EXEMPLE 3 Cet exemple concerne la préparation d'un dérivé répondant à la formule X dans laquelle n est égal à 4. On mélange dans un réacteur muni d'un système d'agitation et d'un système permettant B 7444-3 MDT un balayage à l'azote, 20 g de polysulfone alpha, oméga diphénol de formule (XI) avec n= 4 ( 1/100 de mole) et 23 g d'allyloxy-l époxy-2,3 propane ( 0,13 mole), ce qui correspond à un excès On porte ensuite l'ensemble à une température de 120 C, et la solubilisation de la polysulfone dans l'al- lyglycidyl éther apparait pendant la période de préchauffage On ajoute ensuite 0,2 g de N,N dimé- thyldodécylamine et on poursuit la réaction à la température de 1200 C pendant 3 h Le polymère obtenu est purifié par précipitation dans l'hexane après dissolution dans du chlorure de méthylène On élimine ainsi l'excès d'allyloxy-l époxy-2,3 propane et son homopolymère éventuel On obtient ainsi 20 g d'une poudre beige (rendement supérieur à 95 %) qui comprend un mélange de l'oligomère bifonctionnel de formule X dans laquelle N est égal à 4 et essen- tiellement des oligomères polyfonctionnels de fonc- tionnalité supérieure à 2 résultant de la réaction des fonctions hydroxyle de la polysulfone avec l'allyloxy-l époxy-2,3 propane. EXEMPLE 4 On mélange dans un réacteur muni d'un système d'agitation et d'un système permettant un balayage d'azote, 20 g ( 1/100 de mole) de la polysulfone de l'exemple 3 et 2,3 g d'allyloxy- 1 époxy-2,3 propane ( 2/100 de mole) à 50 ml de chlorobenzène On élève la température jusqu'à 1200 C et on ajoute 0,1 g de N,N diméthyldodécylamine, puis on poursuit la réaction pendant 24 heures à cette température On élimine ensuite le solvant sous vide et on sèche le produit obtenu à 80 C sous ( 13,5 Pa) pendant une heure Le rendement de la réaction est supérieur à 95 % et le produit obtenu correspond à l'oligomère bifonctionnel de formule X dans laquelle N est égal à 4. EXEMPLE 5 Cet exemple concerne la préparation d'un oligomère répondant à la formule X dans laquelle n est égal à 4. On mélange dans un réacteur muni d'un système d'agitation et d'un système permettant un balayage à l'azote, 20 g de polysulfone alpha, oméga diphénol de formule (XI) avec n= 4 ( 1/100 de mole), 23 g d'allyloxy-l époxy-2,3 propane et * 20 g de diméthyléther du diéthylène glycol (diglyme). On porte ensuite l'ensemble à une température de C et la solubilisation de la polysulfone dans le mélange allyglycidyl éther-diglyme apparait pendant la période de préchauffage On ajoute ensuite 0,2 g de N,N diméthyldodécylamine et on poursuit la réaction à la température de 120 "C pendant 3 h. On purifie le polymère par précipitation dans l'hexa- ne après dissolution dans du chlorure de méthylène pour éliminer l'excès de diglyme On obtient ainsi 20 g d'une poudre beige (rendement supérieur à 95 %) et on vérifie par analyse chimique, physicochimique et spectroscopique qu'elle correspond bien à l'oli- gomère de formule X dans laquelle N est égal à 4. EXEMPLE 6 Cet exemple concerne la préparation d'un polymère séquencé à partir du composé de formule VIII obtenu dans l'exemple 1 et de tétraméthyldisi- loxane de formule XV avec N égal à 1. On mélange dans un réacteur muni d'un système d'agitation d'un condenseur et d'un système permettant un balayage d'azote 456 g ( 1 mole) du composé de formule VIII et 134 g ( 1 mole) de tétramé- thyldisiloxane On ajoute 1 ml d'une solution d'acide hexachloroplatinique dans du butanol tertiaire (solution à 1 %) La température est montée progres- sivement à 700 C Le milieu réactionnel opaque au. début, en raison de l'incompatibilité des deux réactifs, devient translucide au bout de quelques minutes de réaction La viscosité augmente rapide- ment On obtient au bout d'une heure un produit visqueux jaunâtre transparent. L'analyse par chromatographie par perméa- tion de gel révèle une masse molaire moyenne en nombre supérieure à 10000. La solubilisation de ce polymère est très rapide dans de nombreux solvants organiques. EXEMPLE 7 Cet exemple concerne la préparation d'un copolymère séquence à partir du composé de formule VIII de l'exemple 1 et d'une huile polydiméthylsi- loxane x,w-dihydrogéno de formule XV ayant une masse moléculaire moyenne en nombre Mn,1100. On mélange dans un réacteur muni d'un système d'agitation et d'un système permettant un balayage d'azote 45,6 g ( 0,1 mole) du composé de formule VIII et ll Og ( 0,1 mole) de polydiméthyl- siloxane a,w-dihydrogéno On ajoute 0,5 ml d'une solution d'acide hexachloroplatinique dans du butanol tertiaire (solution à 1 %) La température est montée progressivement à 1000 C Comme dans l'exemple 6 le milieu réactionnel opaque au début en raison de l'incompatibilité des deux réactifs, devient translucide au bout de quelques minutes de réaction. La viscosité augmente rapidement On obtient au bout d'une heure un produit visqueux jaunâtre mais transparent. On obtient un polymère de masse molaire moyenne en nombre supérieure à 20000 Il est soluble dans de nombreux solvants organiques. B 7444-3 MDT EXEMPLE 8 Cet exemple concerne la préparation, à partir du produit de formule VIII obtenu dans l'exemple 1 d'un matériau réticulé par polymérisation radicalaire des doubles liaisons allyliques. ,Og du produit de formule VIII obtenu dans l'exemple 1 sont dégazés à 1300 C dans un réac- teur de 250 ml téfloné intérieurement, muni d'un système d'agitation, d'un thermomètre et d'une ampoule à brome Après retour à la température ordinaire, un balayage d'azote est établi dans le réacteur et 4,Og de perbenzoate de tertiobutyle sont introduits à l'aide de l'ampoule à brome. Après homogénéisation, on élève la température à 1500 C et on retire l'agitateur du mélange en cours de réaction Cette température est maintenue pendant 24 heures. On obtient ainsi un matériau insoluble et infusible de grande souplesse à la température ordinaire. EXEMPLE 9 Cet exemple concerne la préparation à partir du produit de formule VIII de l'exemple 1 d'un polyuréthanne par polycondensation d'un diisocyanate sur les groupements hydroxyles latéraux du produit de formule VIII (BPADA). Dans un bécher de 100 ml, 46,5 g de BPADA ( 0,1 mole) sont mélangés à 17, 4 g ( 0,1 mole) de toluène diisocyanate (TDI) La réaction est immédiate et fortement exothermique On obtient ainsi un matériau thermoplastique dur et cassant dont le point de ramollissement se situe aux environs de 520 C. EXEMPLE 10 Cet exemple concerne encore la préparation d'un polyuréthanne par condensation d'un diisocyanate sur les groupements hydroxyles latéraux du BPADA (produit de formule VIII). Dans un bécher de 100 ml, 40,5 g de BPADA ( 0,1 mole) sont mélangés à 25, 8 g ( 0,1 mole) de HMDI de formule OCN-(CH 2)6-NCO La température est élevée jusqu'à 110 C Au cours de cette éléva- tion, la viscosité du mélange augmente progressi- vement. On obtient un matériau thermoplastique souple. EXEMPLE 11 Cet exemple concerne la préparation d'un copolymère séquence poly(sulfone-seq-siloxane). On mélange dans un réacteur muni d'un système d'agitation, sous balayage d'azote, 200 g ( 0,1 mole) de la polysulfone modifiée obtenu dans l'exemple 5 avec 110 g du polydiméthyl siloxane utilisé dans l'exemple 7 On ajoute 0,5 ml d'une solution d'acide hexachloroplatinique dans du butanol tertiaire (solution à 1 %) La température est montée progressivement à 100 C L'homogénéisation du milieu réactionnel intervient au bout de quelques minutes. La viscosité augmente rapidement. On obtient un polymère de masse molaire moyenne en nombre supérieure à 20000. REVENDICATIONS 1 Procédé de préparation d'un dérivé de polyphénol comportant au moins deux fonctions réactives de nature différente à chacune de ses extrémités, caractérisé en ce qu'il consiste à faire réagir un polyphénol avec l'allyloxy-l époxy-2,3 propane de formule: CH 2-CH-CH 2-O-CH 2-CH=CH 2 No O en présence d'un catalyseur basique consitué soit par une amine tertiaire, soit par un hydroxyde alcalin. 2 Procédé selon la revendication 1, caractérisé en ce que le polyphénol répond à la formule: / l/(OH)n (I) R( 6-n) dans laquelle R représente un atome d'hydrogène, un atome d'halogène, un radical alkyle en C 1 à C 5 ou un radical alcoxy en C 1 à C 5 et N est un nombre entier de 2 à 6. 3 Procédé selon la revendication 1, caractérisé en ce que le polyphénol répond à la formule: (OH) (OH)m R ( 5-m) R ( 5-m) dans laquelle R représente un atome d'hydrogène, B 7444-3 MDT un atome d'halogène, un radical alkyle en C 1 à C 5 ou un radical alcoxy en C 1 à C 5, Y 1 représente O, CO, 502,-CH- CH-CH /2 O o R 1 t ou le groupe -C- R o R 1 et R 2 qui peuvent être identiques ou diffé- rents, représentent l'hydrogène, un atome d'halogène, un radical alkyle en C 1 àC 4, un radical alcoxy en C 1 à C 4, un radical cycloalkyle en C 3 à C 6 ou le groupe -CH-CH 2, 1 %/ 2 z et m est un nombre entier de 1 à 5. 4 Procédé selon la revendication 1, caractérisé en ce que le polyphénol répond à la formule: HO EX R OH 32 (III) 2 dans laquelle R 1 et R qui peuvent être identiques ou différents, représentent l'hydrogène, un atome d'halogène, un radical alkyle en C 1 à C 4, un radical alcoxy en C 1 à C 4, un radical cycloalkyle en C 3 à C 6 ou le groupement -CH-CH 2; O Z représente une simple liaison ou le groupe O-M-O (A) avec M représentant -CO ou OH Ri Ji s (B) o Y 2 représente une simple liaison, R 1 le radical C ( c- R 12 OH R ou le radical C; et (D) 12 n est un nombre entier supérieur ou égal à 1. Procédé selon la revendication 1, caractérisé en ce que le polyphénol répond à la formule: OH OH OH 4 OHL O CH 2 X O (IV) 2 IL 2 l dans laquelle N est un nombre entier égal ou supé- rieur à 1. 6 Procédé selon la revendication 1, caractérisé en ce que le polyphénol est choisi dans le groupe comprenant le bis-phénol A, le 1,1- bis ( 4-hydroxyphénylcyclohexane) bis-phénol C, le 4,4 '-dihydroxybenzophénone, la 4,4 '-dihydroxydi- phénylsulfone, le résorcinol, l'hydroquinone, le catéchol et le phloroglucinol. 7 Procédé selon l'une quelconque des revendications 1 à 6, caractérisé en ce que l'amine tertiaire est la N,N-diméthyl dodécylamine ou la triéthanolamine. 8 Procédé selon l'une quelconque des revendications 1 à 7, caractérisé en ce que l'on réalise la réaction en l'absence de solvant à une température suffisante pour obtenir la solubilité du polyphénol dans l'allyloxy-l époxy-2,3 propane. 9 Dérivé de polyphénol, caractérisé en ce qu'il répond à la formule suivante: { R(OR') n WV) R( 6-n) dans laquelle R représente un atome d'hydrogène, un atome d'halogène, un radical alkyle en C 1 a C 5 ou un radical alcoxy en C 1 a C 5, N représente un nombre entier de 2 à 6 et R' représente le grou- pement: -CH 2-CH-CH 2-O-CH 2-CH=CH 2 OH 10 Dérivé de polyphénol, caractérisé en ce qu'il répond à la forrmule suivante: (OR ' (OR 1 y 1 o (VI) KZ 1 R R ( 5-m) R ( 5-) (-n dans laquelle R' représente -CH 2-CH-CH 2-O-CH 2-CH=CH 2, OH B 7444-3 MDT R représente un atome d'hydrogène, un atome d'halo- gène, un radical alkyle en C 1 à C 5 ou un radical alcoxy en C 1 à C 5; Y 1 représente O, CO, 502,- 1 H- CH-CH 2 R 1 ou le groupe -C- i R 2 avec R 1 et R 2 qui peuvent être identiques ou diffé- rents, représentant l'hydrogène, un atome d'halogène, un radical alkyle en C 1 à C 4, un radical alcoxy en C 1 à C 4, un radical cycloalkyle en C 3 à C 6 ou le groupement -C -H 2 et m est un nombre entier de 1 à 5. 11 Dérivé de polyphénol, caractérisé en ce qu'il répond à la fornmle suivante: OR RIO R 1 kz Jc y 2 N (VII) R nj dans laquelle R' représente CH 2-CH-CH 2-O-CH 2-CH=CH 2, OH R 1 et R 2 qui peuvent être identiques ou différents, représentent un atome d'hydrogène, un atome d'halo- gène, un radical alkyle en C 1 à C 4, un radical alcoxy en C 1 à C 4, un radical cycloalkyle en C 3 à C 6 ou le groupement -CH-CH 2; r esal Z représente une simple liaison ou le groupe B 7444-3 MDT O-M-O (A) avec M représentant CO ou O 1 J Y 2 représente une simple liaison, le radical R' R 1 c (C) X 12 R ou le radical o R' R 1 C; et (D) R n est un nombre entier égal ou supérieur à 1. 12 Dérivé de polyphénol selon la revendication 11, caractérisé en ce qu'il répond à la formule CH 3 CH 2 = CH-CH 2 CH -CH-CH 2 (VIII) OH H 3 X O-CH 2-CH-CH 2-O-C Hi 12-CH = CH 2 OH 13 Dérivé de polyphénol selon la revendication 11, caractérisé en ce qu'il répond à la formule: B 7444-3 MDT CH 1 3 CH 2 =CH-CH 2 _O-CH 2-CH-CH 2O CH 3- OH 3 O CH O oin {O-R I C (X) O N CH 3 -O-CH 2-CH-CH 2-O-CH 2-CH=CH 2 OH dans laquelle N est un nombre entier égal ou supérieur à 1 14 Dérivé de polyphénol selon la revendication 11, caractérisé en ce qu'il répond à la formule: CH j 3 CH =CH-CH -O-CH -CH-CH -O C - OH CH 3 CHH H O-CH (XII) CH CH 3 -CH-CH 2-O-CH 2-CH=CH 2 OH dans laquelle N est un nombre entier supérieur ou égal à 1. Dérivé de polyphénol selon la revendication 14, caractérisé en ce que N est égal à 4. 16 Dérivé de polyphénol, caractérisé en ce qu'il répond à la formule: OR' OR' OR' O CH 2 H 2 (XIV) B 7444-3 MDT dans laquelle R' représente CH 2 =CH-CH 2-O-CH 2 H-CH 2- OH et N est un nombre entier supérieur ou égal à 1. 17 Utilisation des dérivés de rolyphênol selon l'une quelconque des revendications 9 à 15, pour la préparation de polymères ou de copolymères. 18 Copolymère séquence d'un dérivé de polyphénol obtenu par le procédé selon 1 'une quelconque des revendications 1 à 8 et de polysiloxane de formule: H-Si O Si H (XV) ck 3 CH 3 dans laquelle N est supérieur ou égal à 1. 19 Copolymère selon la revendication 18, caractérisé en ce que le dérivé du polyphénol est le Lbis allyloxy-3 hydroxy-2 propanoxy-4 phénylel 2,2 propane. Copolymère selon la revendication 18, caractérisé en ce que le dérivé de polyphénol répond à la formule: CH CH H O C - CH 2 =CH-CH 2-0-CH 2CH 2-O c O 1 H -i H 3 3 O O CH O N CH ( 3 -O-CH 2-CH-CH 2-O-CH 2-CH=CH 2 OH avec N étant un nombre entier supérieur ou égal à 1. B 7444-3 MDT